(57)【特許請求の範囲】
【請求項１】
ＪＩＳ Ｋ ７３１１の硬さ試験による硬さが６５〜９５である熱可塑性ポリウレタンエラストマー層を少なくとも一層有し、且つ該熱可塑性ポリウレタンエラストマー層が最上層及び最下層を形成したデスクマットであって、その最上層の表面に硬化性樹脂層を設けたことを特徴とするデスクマット。
【発明の詳細な説明】
【０００１】
【発明の属する技術分野】
本発明は、熱可塑性ポリウレタンエラストマーを素材に用いたデスクマットに関する。
【０００２】
【従来技術及び発明が解決しようとする課題】
デスクマットは、従来ポリ塩化ビニル系樹脂に可塑剤、安定剤などを配合した樹脂組成物で作られている。このポリ塩化ビニル系樹脂製のマットは、透明性、柔軟性、熱安定性が良いなど優れた性質を有するが、使用中に可塑剤がマット表面にブリードアウトして、例えばデスクマットにおいては、机とデスクマットの間に挾んだ複写紙の印字インクがデスクマット表面に付着するなどという好ましくない現象を起こす欠点がある。近年、ポリ塩化ビニル系樹脂以外の樹脂を素材にしたデスクマットが検討されており、エチレン−（メタ）アクリル酸アルキルエステル共重合体、エチレン−オクテン共重合体などポリオレフィン系樹脂、更にはアクリル系軟質樹脂を素材に用いたデスクマットが提案されている。
【０００３】
しかして、本発明は、可塑剤を配合することなく柔軟性を有し、机とデスクマットの間に挾んだ複写紙の印字インクがデスクマット表面に付着することがなく、筆記跡復元性に優れ、デスクマット上での書き心地のよい、透明性に優れ、耐傷付き性のよいデスクマットを提供することを目的とする。
【０００４】
【課題を解決するための手段】
本発明は、ＪＩＳ Ｋ ７３１１の硬さ試験による硬さが６５〜９５である熱可塑性ポリウレタンエラストマー層を少なくとも一層有し、且つ該熱可塑性ポリウレタンエラストマー層が最上層及び最下層を形成したデスクマットであって、その最上層の表面に硬化性樹脂層を設けたことを特徴とするデスクマットである。
【０００５】
【発明の実施の形態】
本発明のデスクマットは、熱可塑性ポリウレタンエラストマー層を素材とするデスクマットである。本発明のデスクマットの素材に用いる熱可塑性ポリウレタンエラストマーは、ＪＩＳ Ｋ ７３１１の硬さ試験による硬さが６５〜９５、好ましくは８０〜９０のものである。６５未満のものは柔らか過ぎ、またべたつきがあって、デスクマットの素材としては不適であり、加工性が悪い。また９５を越えたものは硬過ぎてデスクマットには不適当であり、また加工性も悪い。熱可塑性ポリウレタンエラストマーは、上記のポリウレタンエラストマー単独で用いてもよいが、各種の熱可塑性樹脂と混合して用いてもよい。ここに、ＪＩＳ Ｋ ７３１１の硬さ試験とは、ＪＩＳ Ｋ ７３１１（１９９５）に規定されている硬さ試験であり、また硬さの値はＪＩＳ Ｋ ７２１５に規定するタイプＡデュロメータを使用して測定したときの値である。
【０００６】
上記の熱可塑性ポリウレタンエラストマーは、長鎖ポリオールを主成分とするソフトセグメントと、ジイソシアネートと鎖伸長剤からなるハードセグメントで構成され、従来既知の方法で製造されるものである。すなわち、例えば、両末端に活性水素を有する長鎖ポリオールとジイソシアネートとからなるプレポリマーと、両末端に活性水素を有する短鎖ポリオール（鎖伸長剤）とジイソシアネートとからなるプレポリマーとを反応させて製造する。
【０００７】
ポリオールとしては、ポリエステル系ポリオール、ポリエーテル系ポリオールが用いられる。ポリエステル系ポリオールとしては、アジピン酸などの二塩基酸と、エチレングリコール、１，４−ブタンジオールなどのグリコールやトリメチロールプロパンなどのトリオールとを縮合脱水反応して製造される縮合系ポリエステルポリオール；多価アルコールを開始剤として、ε−カプロラクタムの開環重合によって製造されるラクトン系ポリエステルポリオール；グリコールとエチレンカーボネートなどのカーボネートとを反応して製造されるポリカーボネートポリオール；などが用いられる。ポリエーテル系ポリオールとしては、ポリエチレングリコール、ポリプロピレングリコール、ポリテトラメチレングリコール、又はこれらの変性物が用いられる。
【０００８】
また、ジイソシアネートとしては、トルエンジイソシアネート、トリジンジイソシアネート、ナフタレンジイソシアネート、ポリメリレンポリフェニルポリイソシアネート、ヘキサメチレンジイソシアネート、イソホロンジイソシアネート、キシリレンジイソシアネート、水添キシリレンジイソシアネートなどが用いられる。
【０００９】
本発明のデスクマットは、熱可塑性ポリウレタンエラストマー層のみで構成されていてもよく、熱可塑性ポリウレタンエラストマーの多層の積層物で構成されていてもよく、更には熱可塑性ポリウレタンエラストマー層と他の熱可塑性合成樹脂層との積層物で構成されていてもよい。この他の熱可塑性合成樹脂としては、アクリル系軟質樹脂、エチレン系共重合体などである。エチレン系共重合体は、エチレン−（メタ）アクリル酸アルキルエステル共重合体、エチレン−ブテン共重合体、エチレン−ヘキセン共重合体、エチレン−オクテン共重合体、エチレン−酢酸ビニル共重合体、エチレン−ビニルアルコール共重合体などが挙げられるが、上記モノマーを５〜４０重量％共重合させたエチレン系共重合体が好ましい。これらの本発明で用いるデスクマットの素材には、必要に応じて、可塑剤、紫外線吸収剤、帯電防止剤、顔料、ブロッキング防止剤、抗菌剤、防カビ剤などが配合されていてもよい。
【００１０】
本発明のデスクマットにおいては、その最上層及び最下層が熱可塑性ポリウレタンエラストマー層になるようにする。ＪＩＳ Ｋ ７３１１の硬さ試験による硬さが６５〜９５の熱可塑性ポリウレタンエラストマー層を最上層にした場合、筆記跡回復性がよく、凹みが付きにくく、適切な硬さなのでペン先が沈み紙が破れることがなく、また耐傷つき性も優れている。また、この熱可塑性ポリウレタンエラストマー層を最下層にした場合、耐汚染性がよく、耐汚染性を向上させる添加剤を配合しなくてもコピートナーにより汚染されることがない。この際、特に、上記した極性モノマーを５〜４０重量％共重合させたオレフィン共重合体層を中間層にし、その両面に熱可塑性ポリウレタンエラストマー層を設けた構造のデスクマットが接着性の点から好ましく、このような構造にすることによって素材コストを下げることができる。
【００１１】
本発明のデスクマットを製造するには、押し出し成形やカレンダー成形が用いられる。熱可塑性ポリウレタンエラストマーをデスクマットの厚さのシートに成形し、これを切断してデスクマットにしてもよい。また熱可塑性ポリウレタンエラストマーを薄いシートに成形し、このシートの何枚かをデスクマットの厚さに積層し、或はこのシートと他の熱可塑性合成樹脂シートとをデスクマットの厚さに積層し、この積層物を切断してデスクマットにしてもよい。また、上記の積層物を共押し出し成形法で製造してもよい。デスクマットの厚さは、通常０．５〜３ｍｍである。
【００１２】
また、デスクマットはその目的からして表面が傷付きやすい。熱可塑性ポリウレタンエラストマー層は耐表面傷付き性に優れているが、本発明のデスクマットにおいては、表面傷付き性をより向上させるために、或は手垢などによる膨潤防止のために、その少なくとも一表面に硬化型樹脂層を設ける。すなわち、上記の如くして所定の厚さに成形したシートの所望の面に、硬化型樹脂の溶剤溶液或は水分散液を塗布し、これを硬化させて硬化型樹脂層を形成させる。硬化型樹脂としてはポリイソシアネートとポリエステルポリオール、ポリエーテルポリオール又はアクリルポリオールとを反応させて得られるポリウレタン系の樹脂、ビスフェノールＡ型エポキシなどと脂肪族アミン又は芳香族アミンなどからなるエポキシ系の樹脂が好ましく使用される。
【００１３】
これらの硬化型樹脂は、一液型でも、二液型でもよい。紫外線硬化型樹脂が特に好ましく使用される。紫外線硬化型樹脂塗料を所望の面に塗布し、その後紫外線照射して該樹脂を硬化させ紫外線硬化型樹脂層を形成させる。紫外線硬化型樹脂には、フタル酸／１，６−ヘキサンジオール／アクリル酸などのエステルアクリレート、トルエンジイソシアネート／βＨＰＡ／ポリエステル又はポリエーテルなどのウレタンアクリレート、エポキシアクリレート、メラミンアクリレート等のアクリロイル基を有するラジカル重合系樹脂が好ましく用いられる。この硬化型樹脂層は、デスクマット表面の硬度を高め、表面を傷付きにくくする。
【００１４】
また、上記の硬化型樹脂層に樹脂微粒子を配合することによって、マット表面の光反射性を調整し、反射をやわらげることができる。微粒子はナイロン樹脂、アクリル樹脂、ウレタン樹脂、ベンゾグアナミン樹脂などの樹脂やシリカの微粒子で、粒径は５〜４０μｍが好ましい。また、この微粒子を配合した傷付き防止層をマット表面に塗布するとき、微粒子の一部が硬化型樹脂層の表面に突出するようにし、マット曲げ時の表面の割れや傷付き易さを改善してもよい。この硬化型樹脂層の形成は上記シート状の段階で行なっても、デスクマット状に切断してから行なってもよい。
【００１５】
【実施例】
次に実施例、比較例を示し、本発明を更に詳しく説明する。そして、以下の実施例、比較例で用いる原料の内容は次のとおりである。
「１１８０Ａ」は、ＢＡＳＦポリウレタンエラストマーズ株式会社製のポリエーテル系ポリオール（ポリオキシテトラメチレングリコール）を原料とするポリウレタンエラストマーで、ＪＩＳ Ｋ ７３１１の硬さ試験による硬さは８０である。
「Ｓ８５Ａ」は、ＢＡＳＦポリウレタンエラストマーズ株式会社製のポリエステル系ポリオール（ジカルボン酸としてアジペート使用）を原料とするポリウレタンエラストマーで、ＪＩＳ Ｋ ７３１１の硬さ試験による硬さは８５である。
「Ｈ２０１１」は、住友化学工業株式会社製のエチレン−酢酸ビニル共重合体（酢酸ビニル１５重量％）である。
「ＷＨ２０６」は、住友化学工業株式会社製のエチレン−メチルメタクリレート共重合体（メチルメタクリレート２０重量％）である。
「ＰＶＣ」は、ポリ塩化ビニル（重合度１１００）である。
「ＤＯＰ」は、ジ−２−エチルヘキシルフタレートである。
「ＭＢＡ」は、メチレンビスステアリルアマイドである。
【００１６】
実施例１〜２、比較例１〜２
表１に示す成分を、表１に示す割合で配合し、押出し成形によって厚さ１．５ｍｍのシートを成形した。次いで、この各シートの一方の表面（デスクマットの上面又は下面）に、ウレタンアクリレート系紫外線硬化型樹脂塗料を塗布し、紫外線照射して塗料を硬化させて膜厚２０μｍの紫外線硬化型樹脂層を形成させた（但し、比較例３はこの処理なし）。得られた各シートを切断しデスクマットを得た。
【００１７】
上記で製造した各デスクマットについて、それぞれの上面を学振型摩擦試験機で金巾３号を用い荷重５００ｇで１００回擦り、このときの表面状態を目視で観察して上面の耐傷付き性を調べた。また、それぞれの上面に紙を置き、これにボールペンで通常の筆記を行い、紙を除き、各デスクマットの筆記跡復元性を目視で観察した。更に、各デスクマットの紫外線硬化型樹脂層を形成させた面と反対面（下面）に新聞紙、複写紙を重ね、荷重１００ｇ／ｃｍ2、６０℃×２４時間放置し、各デスクマットの面の汚染状態を目視で調べた。その結果も併せて表１に示す。表１において、複写紙汚染性の項の○は汚染無し、×汚染有り、を示す。なお、複写紙１はＡ社のアナログ式複写機による複写紙。複写紙２はＢ社のアナログ式複写機による複写紙。複写紙３はＣ社のデジタル式複写機による複写紙。複写紙４はＤ社のデジタル式複写機による複写紙である。
【００１８】
【表１】
0004627851.tif 000002
【００１９】
実施例３
「Ｈ２０１１」が中間層、その上層及び下層が「１１８０Ａ」になるようにして、共押出し法によって厚さ１．５ｍｍのシートを成形した。上層、中間層、下層の厚さの比は、１：４：１にした。上面のみに、実施例１と同様にして膜厚２０μｍの紫外線硬化型樹脂層を形成させた。得られたシートを切断しデスクマットを得た。このデスクマットについて、実施例１と同様にして、上面の耐傷付き性、上面の筆記跡復元性、下面の複写紙汚染性を調べた。上面の耐傷付き性及び上面の筆記跡復元性はいずれも良好であった。また、複写紙汚染はいずれの場合も汚染がなかった。
【００２０】
実施例４
「ＷＨ２０６」が中間層、その上層及び下層が「Ｓ８５Ａ」になるようにして、共押出し法によって厚さ１．５ｍｍのシートを成形した。上層、中間層、下層の厚さの比は、１：４：１にした。上面のみに、実施例１と同様にして膜厚２０μｍの紫外線硬化型樹脂層を形成させた。得られたシートを切断しデスクマットを得た。このデスクマットについて、実施例１と同様にして、上面の耐傷付き性、上面の筆記跡復元性、下面の複写紙汚染性を調べた。上面の耐傷付き性及び上面の筆記跡復元性はいずれも良好であった。また、複写紙汚染はいずれの複写紙の場合も汚染がなかった。
【００２１】
参考例１
「ＷＨ２０６」が中間層、その上層及び下層が「Ｓ８５Ａ」になるようにして、共押出し法によって厚さ１．５ｍｍのシートを成形した。上層、中間層、下層の厚さの比は、１：４：１にした。得られたシートを切断しデスクマットを得た。このデスクマットについて、実施例１と同様にして、上面の耐傷付き性、上面の筆記跡復元性、下面の複写紙汚染性を調べた。上面の耐傷付き性はほぼ良好であった。上面の筆記跡復元性は良好であった。また、複写紙汚染はいずれの複写紙の場合も汚染がなかった。
【００２２】
【発明の効果】
本発明の熱可塑性ポリウレタンエラストマーを素材とするデスクマットは、可塑剤を配合することなく柔軟性を有し、また机とデスクマットの間に挾んだ複写紙の印字インクがデスクマット表面に付着することがない。また、筆記跡回復性がよく、凹みが付きにくく、適切な硬さなのでペン先が沈み紙が破れることがなく、デスクマット上での書き心地がよく、透明性に優れている。そして、熱可塑性ポリウレタンエラストマーそのものも耐表面傷付き性に優れているが、デスクマットの表面に硬化樹脂層を設けることによって、手垢による膨潤防止を図ると共に、耐表面傷付き性をより一層向上させることができる。